"蛍光発光材料、および置換されていてもよい式Iの化合物を含む三重項受容材料を含む組成物。蛍光発光材料が蛍光発光繰返し単位を含むポリマーである、請求項1に記載の組成物。式Iの化合物は、アルキル1つまたは複数の隣接していないC原子は、O、S、置換N、C=Oおよび-COO-で置き換えられていてよく、1つまたは複数のH原子は、Fで置き換えられていてよい、またはアリール、ヘテロアリール、アリールアルキルもしくはヘテロアリールアルキルそれぞれは、ハロゲン、シアノまたはアルキルで置換されていてもよい1つまたは複数の隣接していないC原子は、O、S、置換N、C=Oおよび-COO-で置き換えられていてよいからなる群から選択される1つまたは複数の置換基で置換されている、請求項1または2に記載の組成物。式Iの化合物は、式Iaを含み、式中、各R3は、独立に、Hおよび請求項3に記載の群から選択される置換基から選択され、少なくとも1つのR3は、Hではない、請求項1から3のいずれかに記載の組成物。Hではない置換基R3が、式Iの化合物の2位および/または8位に存在する、請求項1から4のいずれか記載の組成物。発光材料と、式Iの化合物の混合物を含む、請求項1から5のいずれかに記載の組成物。三重項受容単位が、蛍光発光材料に化学的に、または存在する場合には、発光組成物の別の成分に化学的に結合している、請求項1~5のいずれか一項に記載の組成物。三重項受容単位は、ポリマーの主鎖中で結合している、またはポリマーの側鎖基もしくは末端基として結合している、請求項2および7に記載の組成物。三重項受容単位は、その2位および8位を介してポリマーの主鎖中で結合している、またはその2位もしくは8位を介してポリマーの側鎖基もしくは末端基として結合している、請求項8に記載の組成物。発光材料がアミンを含む、請求項1から9のいずれかに記載の組成物。発光材料が、アミン繰返し単位を含むポリマーである、請求項2および10に記載の組成物。三重項受容単位が、発光材料に対して、少なくとも0.1molの量で存在する、請求項1から11のいずれかに記載の組成物。溶媒および請求項1から12のいずれかに記載の組成物を含む、溶液。陽極と、陰極と、陽極および陰極の間の発光層とを含み、発光層が請求項1~12のいずれか一項に記載の組成物を含む、有機発光デバイス。請求項13に記載の組成物を堆積させるステップおよび溶媒を蒸発させるステップを含む、請求項14に記載の有機発光デバイスを形成する方法。三重項受容単位および発光材料を含む組成物における、発光材料によって発生した三重項励起子を受容するための、置換されていてもよい式Iの単位の使用。組成物が、発光材料と、式Iの化合物の物理的混合物を含む、請求項16に記載の使用。式Iの単位が、蛍光発光材料に化学的に結合している、請求項16に記載の使用。発光材料が、ポリマーであり、式Iの単位が、ポリマーの主鎖中で結合している、またはポリマーの側鎖基もしくは末端基として結合している、請求項18に記載の使用。式Iの単位が、発光材料によって発生した三重項励起子をクエンチする、請求項16~19のいずれかに記載の使用。式Iの単位が、発光材料から三重項受容単位に移動した三重項励起子の三重項-三重項消滅を媒介する、請求項16~20のいずれかに記載の使用。ポリマーおよび置換されていてもよい式Iの発光単位を含む、発光組成物。ポリマーと、式Iの化合物のブレンドを含む、請求項22に記載の発光組成物。式Iの単位が、ポリマーの主鎖中で結合している、またはポリマーの側鎖基もしくは末端基として結合している、請求項22に記載の組成物。式Iの化合物[式中、化合物は、少なくとも1つの可溶化基で置換されている]。可溶化基は、アルキルおよびアリールアルキルから選択される、請求項25に記載の化合物。相対的に長寿命の三重項励起状態を有することができる三重項励起子の存在は、三重項と三重項または三重項と一重項の相互反応の結果、OLEDの寿命にとって有害になり得るとされている寿命は、OLEDとの関連において本明細書で使用される場合、一定電流におけるOLEDの輝度が、最初の輝度値から50だけ低下するのにかかる時間の長さを意味し、寿命は、三重項励起状態の寿命の状況において本明細書で使用される場合、三重項励起子の半減期を意味する。米国特許出願第2007/145886号は、三重項と三重項または三重項と一重項の相互反応を防止または低減するために、三重項をクエンチする材料を含むOLEDを開示している。青色発光アンタントレンを含む、発光アンタントレンを含むOLEDは、米国特許第7,135,243号、米国特許出願第2006/141287号およびShahら、JPhysChemA2005年、109、7677~7681頁に開示されている。OLEDは、ディスプレイおよび照明適用のために、高い将来性を有する。しかし依然として、これらのデバイスの性能を改善する必要がある。第1の態様では、本発明は、蛍光発光材料、および任意選択により置換されている式Iの化合物を含む三重項受容単位を含む組成物を提供する。任意選択により、蛍光発光材料は、蛍光発光繰返し単位を含むポリマーである。任意選択により、式Iの化合物は、アルキル1つまたは複数の隣接していないC原子は、O、S、置換N、C=Oおよび-COO-で置き換えられていてよく、1つまたは複数のH原子は、Fで置き換えられていてよい、またはアリール、ヘテロアリール、アリールアルキルもしくはヘテロアリールアルキルそれぞれは、任意選択により、ハロゲン、シアノまたはアルキルで置換されていてよい1つまたは複数の隣接していないC原子は、O、S、置換N、C=Oおよび-COO-で置き換えられていてよいからなる群から選択される1つまたは複数の置換基で置換されている。任意選択により、式Iの化合物は、式Iaを含む。式中、各R3は、独立に、Hおよび請求項3に記載の群から選択される置換基から選択され、少なくとも1つのR3は、Hではない。任意選択により、Hではない置換基R3は、式Iの化合物の2位および/または8位に存在する。任意選択により、組成物は、発光材料と、式Iの化合物の物理的混合物を含む。任意選択により、三重項受容単位は、蛍光発光材料に化学的に結合している。任意選択により、三重項受容単位は、ポリマーの主鎖中で結合している、またはポリマーの側鎖基もしくは末端基として結合している。任意選択により、三重項受容単位は、その2位および8位を介してポリマーの主鎖中で結合している、またはその2位もしくは8位を介してポリマーの側鎖基もしくは末端基として結合している。任意選択により、発光材料は、アミンを含む。任意選択により、発光材料は、アミン繰返し単位を含むポリマーである。任意選択により、三重項受容単位は、発光材料に対して、少なくとも0.1molの量で存在する。第2の態様では、本発明は、溶媒および前記いずれかの請求項の組成物を含む溶液を提供する。第3の態様では、本発明は、陽極と、陰極と、陽極および陰極の間の発光層とを含み、発光層が第1の態様の組成物を含む、有機発光デバイスを提供する。第4の態様では、本発明は、第2の態様の溶液を堆積させるステップおよび溶媒を蒸発させるステップを含む、第3の態様の有機発光デバイスを形成する方法を提供する。第5の態様では、本発明は、三重項受容単位および発光材料を含む組成物における、発光材料によって発生した三重項励起子を受容するための、任意選択により置換されている式Iの単位の使用を提供する。任意選択により、第5の態様によれば、組成物は、発光材料と、式Iの化合物の物理的混合物を含む。任意選択により、第5の態様によれば、式Iの単位は、蛍光発光材料に化学的に結合している。任意選択により、第5の態様によれば、発光材料は、ポリマーであり、式Iの単位は、ポリマーの主鎖中で結合している、またはポリマーの側鎖基もしくは末端基として結合している。任意選択により、第5の態様によれば、式Iの単位は、発光材料によって発生した三重項励起子をクエンチする。任意選択により、第5の態様によれば、式Iの単位は、発光ポリマーから三重項受容単位に移動した三重項励起子の三重項-三重項消滅を媒介する。第6の態様では、本発明は、ポリマーおよび式Iの任意選択により置換されている発光単位を含む、発光組成物を提供する。任意選択により、第6の態様の組成物は、ポリマーと、式Iの化合物のブレンドを含む。任意選択により、第6の態様によれば、式Iの単位は、ポリマーの主鎖中で結合している、またはポリマーの側鎖基もしくは末端基として結合している。第7の態様では、本発明は、少なくとも1つの可溶化基で置換されている、式Iの化合物を提供する。任意選択により、可溶化基は、アルキルおよびアリールアルキルから選択される。本発明の第1の態様では、本発明は、式Iの三重項受容単位が実質的に発光しない組成物に関することを理解されよう。発光材料の励起一重項状態のエネルギー準位S1は、発光材料のS1エネルギー準位から三重項受容材料のS1準位への一重項励起子の任意の実質的な移動を防止するために、対応する三重項受容単位のエネルギー準位以下であり、好ましくはこのエネルギー準位未満である。式Iの単位が発光材料である本発明の第2の態様の場合は、それとは反対である。アリールおよびヘテロアリールは、本明細書で使用される場合、それぞれ縮合したおよび縮合していないアリール基およびヘテロアリール基の両方を含む。三重項受容単位は、本明細書で使用される場合、発光単位から三重項励起子を受け取ることができる単位を意味する。三重項受容単位は、効率的に機能するために、発光単位の三重項励起状態のエネルギー準位よりも低い、好ましくは三重項受容単位から発光単位への三重項励起子の逆移動を防止するために少なくともkT低い、三重項励起状態のエネルギー準位T1を有する。本発明を、Aの組成物式Iの化合物は三重項受容材料であるおよびBの組成物式Iの化合物は発光材料であるに関して以下に詳説する。A.三重項受容材料としてのアンタントレン本発明者らは、デバイスの寿命の短縮を引き起こす経路による減衰を低減または排除するために、三重項励起子の減衰を引き起こし得るいくつかの経路を同定した。これらの経路のいくつかによって、非放射崩壊経路と比較して、より良好なデバイス効率を提供することができる遅延蛍光による放射性励起子の減衰が可能になる。いかなる理論にも拘泥するものではないが、生じると思われる三重項クエンチおよび遅延蛍光の機構を、以下に記載する。三重項クエンチ図1は、例示的なOLEDの第1のエネルギー移動機構を示す。疑わしさを回避するために、本明細書では図1を含むエネルギー準位の図には、目盛りを記載していない。図1は、一重項励起状態のエネルギー準位S1Eおよび一重項基底状態のエネルギー準位S0Eを有する発光材料が配されたOLEDのエネルギー移動を示している。エネルギーS1Eを有する一重項励起子は、図1のS1EとS0Eの間の実線矢印によって示した蛍光発光hvによって減衰する。三重項と三重項励起子の相互反応または三重項と一重項励起子の相互反応は、発光材料の上に、超励起状態を作り出すことができる。いかなる理論にも拘泥するものではないが、発光材料上にこれらの高エネルギーの超励起状態が形成されることは、材料の操作寿命にとって有害になり得ると思われる。しかし、T1Eより低い励起三重項状態のエネルギー準位T1Aを有する三重項受容単位を提供することによって、非放射クエンチのために三重項励起子を三重項受容単位に移動させることが可能になり、これは、図1の点線で示したスピン禁制過程であるT1EからS0Eへの放射減衰の代替となる。S1およびT1準位は、それぞれ蛍光およびリン光スペクトルから測定され得る。三重項受容単位は、S1EからS1Aへの一重項励起子の移動を実質的または完全に防止するために、一重項励起状態のエネルギー準位S1Eよりも高い一重項励起状態のエネルギー準位S1Aを有する。好ましくは、S1Aは、励起子の任意の実質的な逆移動を防止するために、S1Eより少なくともkT高いエネルギーにある。同様に、T1Eは、好ましくはT1Aより少なくともkT高いエネルギーにある。三重項-三重項消滅図2は、例示的なOLEDの第2のエネルギー移動機構を示す。この実施形態によれば、2つの三重項受容単位間の相互作用によって引き起こされる三重項-三重項消滅TTAは、最大2×T1AT1Aは、三重項受容材料の三重項励起状態のエネルギー準位を表すのエネルギーを有する、三重項-三重項消滅型の一重項励起子をもたらす。2つの三重項受容単位のうち第1の三重項受容単位上に形成されたこの一重項励起子は、S1AおよびS1Eよりも高いエネルギーにあるエネルギー準位SnAを有しており、したがってこの一重項励起子はS1Aに移動し、次にS1Eに移動することができ、そこから光hvが遅延蛍光として発光され得る。2つの三重項受容単位のうち第2の三重項受容単位上にある三重項励起子は、基底状態T0Aに減衰し得る。最初に、T1Eで形成された三重項励起子は、T1Aに移動する。T1Eよりも低いエネルギー準位T1Aを有する三重項受容材料を提供することによって、T1EからT1Aへの励起子の急速な移動が生じ得る。この移動は、図1の点線矢印で示したスピン禁制過程であるT1EからS0Eへの三重項励起子の減衰速度と比較して、相対的に急速である。T1EとT1Aの間のエネルギーギャップは、好ましくは、T1AからT1Eへの励起子の逆移動を回避するために、kTより大きい。同様に、S1AとS1Eの間のエネルギーギャップは、好ましくは、S1EからS1Aへの励起子の逆移動を回避するために、kTより大きい。三重項-三重項消滅と競合するT1A上の三重項励起子の減衰経路は、図1に関して先に記載した、S0Aへの非放射クエンチ経路である。S0Aへの減衰ではなくTTAの可能性を最大限にするために、いくつかの対策を取ることができる。特に、i三重項吸収材料は、T1A上の三重項励起子が、相対的に長い寿命τTAを有するように選択することができる。相対的に長い寿命とは、S0Aへの減衰速度が相対的に緩慢であることを意味するだけでなく、TTAの確率が相対的に高いことを意味している。ii発光層における三重項吸収材料の濃度は、相対的に高く、例えば1mol超、例えば1~10molの範囲であってよい。iii2つ以上の三重項受容材料は、例えば式IIの単位に関して以下に記載の通り、近接して配されることができる。これらの対策のそれぞれは、単独で、または組み合わせて使用することができる。図3は、例示的なOLEDの第3のエネルギー移動機構を示す。この場合、三重項-三重項消滅は、三重項受容単位上に位置するエネルギーT1Aの三重項励起子と、発光材料上に位置するエネルギーT1Eの三重項励起子との間で生じる。これによって、最大T1ET1Aのエネルギーを有する三重項-三重項消滅型の一重項励起子TTASがもたらされることを理解されよう。この一重項励起子のエネルギー準位SnAはS1Eよりも高く、したがってエネルギー準位SnAは、そのエネルギーをS1Aに移動し、S1AからS1Eに移動することができ、そこから光hvが遅延蛍光として発光され得る。いかなる理論にも拘泥するものではないが、OLED駆動中に形成される、発光ポリマー上の超励起状態の形成を回避することによって、デバイスの寿命が改善され得ると思われる。さらに、安定な遅延蛍光を生成するTTAを利用することによって、すべての三重項励起子がクエンチされるデバイス図1に示した通りと比較して、または遅延蛍光の強度が初期のOLED駆動後に急激に低下し得る、三重項受容単位が存在しないデバイスと比較して、効率を改善する可能性がある。三重項をクエンチする機構および前述の2つのTTA機構の2つまたは3つすべては、同じデバイス内で生じ、TTAの2つの機構のそれぞれからの遅延蛍光の量は、発光材料の濃度、三重項受容単位の濃度、競合過程の速度定数ならびに発光単位および三重項受容単位上の三重項励起子の励起状態の寿命などの因子に依存して決まることを理解されよう。図2に関して先に記載した対策を用いて、TTAの可能性を増大することができる。発光材料から三重項受容材料への三重項励起子の移動速度定数は、三重項励起子のクエンチの速度定数を超えるように選択することができる。三重項受容材料三重項受容アンタントレンは、発光材料とブレンドされる化合物であってよく、発光組成物は、1つまたは複数のさらなる成分、例えば、1つまたは複数の電荷輸送材料、特に1つまたは複数の正孔輸送材料または電子輸送材料を含むことができる。あるいは、三重項受容アンタントレンは、発光材料に結合することができ、または存在する場合には、前述の他の成分のいずれかに結合することができる。アンタントレンが発光材料とブレンドされる場合、アンタントレンは、可溶化基で任意選択により置換されている。アンタントレン化合物は、式Iaを有することができる。式中、各R3は、独立に、Hおよび置換基から選択され、少なくとも1つのR3は、Hではない。好ましい置換基R3は、アルキルおよび任意選択により置換されているアリールまたはヘテロアリール、特に任意選択により置換されているフェニルである。R3がアルキルである場合、1つまたは複数のH原子は、Fで置き換えられていてよく、1つまたは複数の隣接していないC原子は、O、S、置換N、C=Oおよび-COO-で置き換えられていてよい。特に好ましいアルキル基は、n-ブチル、t-ブチル、n-ヘキシルおよびn-オクチルである。アンタントレン環の2位および/または8位におけるR3の置換が、特に好ましい。R3が、アリールまたはヘテロアリールである場合、好ましい置換基には、アルキル基およびアルコキシ基が含まれる。例示的な式Iaの化合物には、以下が含まれる。式中、Akは、アルキル、特に分岐または直鎖のC1~10アルキルである。発光材料がポリマーである場合、アンタントレンは、繰返し単位の形態でポリマーの主鎖中に配することができる。これらの繰返し単位は、2つのR3基が、隣接する繰返し単位との結合で置き換えられていている、式Iaの化合物に相当し得る。2位および/または8位を介する連結によって、これらの位置の電子密度が4位および/または10位と比較して相対的に低いことに起因して、材料のHOMO-LUMOギャップの著しい変化なしに、隣接する芳香族繰返し単位と連結できるようになり、隣接する芳香族繰返し単位との共役はほとんどまたは全く生じない。例示的な繰返し単位には、以下が含まれる。式中、は、繰返し単位を連結してポリマー鎖にするための連結点を示し、Akは、前述の通りである。アンタントレン基は、金属触媒クロスカップリング反応に関与することができる脱離基で置換されている、先に示した繰返し単位を含むモノマーを重合することによって、発光ポリマーの主鎖中で結合することができる。例示的な脱離基には、鈴木または山本重合反応に使用するためのハロゲン基およびボロン酸基またはボロン酸エステル基が含まれる。これらの反応を、以下により詳細に記載する。あるいはまたはさらに、発光材料がポリマーである場合、アンタントレンは、ポリマー末端基の形態で、またはポリマー主鎖からペンダント状態にある側鎖基の形態で配することができる。この場合、例示的な側鎖基または末端基には、以下の任意選択により置換されている繰返し単位が含まれる。前述の通り、2位または8位を介する連結では、隣接する芳香族基との共役はほとんどまたは全く生じない。アンタントレン側鎖基または末端基は、ハロゲンまたはボロン酸またはボロン酸エステルなどの金属触媒クロスカップリング反応に関与することができる適切な脱離基で置換されているアンタントレン化合物を、ポリマー上の脱離基と反応させることによって形成することができる。あるいは、アンタントレン側鎖基は、以下に示すモノマーの置換基として提供することによって、発光ポリマーに組み込むことができる。PG-重合可能な単位-PG|アンタントレン式中、PGは、前述の脱離基などの重合可能な基、または重合可能な二重結合を表す。前述の通り、TTAおよび遅延蛍光の可能性を増大するために、複数の三重項受容アンタントレン単位を近接して配することができる。例えば、2つのアンタントレン基は、式IIを有する任意選択により置換されている化合物で提供することができる。アンタントレン-スペーサー-アンタントレンII式中、アンタントレンは、式Iの化合物を表し、スペーサーは、共役しているか、または共役していないスペーサー基である。スペーサー基は、2つの三重項受容アンタントレン基を分離し、好ましくはそれらの電子的な特徴を分離する例えば、HOMOとLUMO。共役および軌道の重なりの正確な性質に応じて、Spは、任意選択により、置換されているフェニル、ビフェニルまたはフルオレンなどの1つまたは複数のアリーレン基またはヘテロアリーレン基を含むことができる。あるいは、Spは、任意選択により、アルキルなどの共役していない連結基、またはアンタントレンとアンタントレンの間に共役経路を提供しない別の分子の連結を含むことができる。式IIの単位は、発光材料と物理的に混合された別個の化合物であってよく、または発光材料に結合していてもよい。発光材料がポリマーである場合、式IIの単位は、前述の通り、主鎖の繰返し単位、側鎖基または末端基として結合することができる。あるいはまたはさらには、三重項受容単位は、式IIbの繰返し構造を含むオリゴマーもしくはポリマー、またはオリゴマーもしくはポリマーの成分であってよい。アンタントレン-スペーサーmIIb式中、mは、少なくとも2である。このオリゴマーまたはポリマーは、発光材料と混合することができ、またはポリマー主鎖内に配されることができる。三重項受容単位と発光ポリマーの結合を先に記載してきたが、三重項受容単位は、同様に、存在する場合には組成物の任意の他の成分と結合し得ることを理解されよう。式Iの三重項受容単位の濃度は、任意選択により少なくとも0.1mol、または少なくとも1mol、例えば1~10molの範囲である。三重項受容材料の濃度が高いほど、TTAの可能性は増大する。TTAの可能性を増大するために、三重項受容材料上に存在する励起状態の三重項の寿命は、任意選択により少なくとも1マイクロ秒である。三重項励起子の寿命は、その半減期であり、これは、内容が参照によって本明細書に組み込まれるHandbookofPhotochemistry、第2版、StevenLMurov、IanCarmichaelandGordonLHugおよびその参考文献に記載の通り、単分子の三重項の寿命を測定するための閃光光分解によって測定することができる。アンタントレンは、850nmのT1準位および430nmのS1準位を有する。比較すると、アントラセンは、670nmのT1準位および375nmのS1準位を有する。アンタントレンのエネルギーT1準位の方が低いということは、アンタントレンを、アントラセンよりも多種多様な発光材料と共に、三重項吸収体として使用できることを意味する。三重項受容材料は、リン光ドーパントとは異なり、吸収された三重項が放射減衰するのにエネルギー的に起こりやすい経路を提供せず、結果として、三重項受容材料によって吸収された三重項励起子のエネルギーは、三重項受容材料から発光の形態で三重項受容材料から実質的に喪失されることはないことを理解されよう。一重項および三重項励起子の動力学は、時間分解エレクトロルミネセンス、ならびに準連続発振準cwおよび時間分解励起状態の吸収を使用して研究することができる。発光材料上、例えば共役した発光ポリマーのポリマー主鎖上の三重項励起子の密度は、準cw励起状態の吸収を使用して測定することができる。励起状態の吸収技術は、他所に記載されているKing,S.、Rothe,C.Monkman、A.Tripletbuildinanddecayofisolatedpolyspirobifluorenechainsindilutesolution.J.Chem.Phys.121、10803~10808頁2004年、およびDhoot,A.S.、Ginger,D.S.、Beljonne,D.、Shuai,Z.Greenham、N.C.Tripletformationanddecayinconjugatedpolymerdevices.ChemicalPhysicsLetters360、195~201頁2002年。例えば、ポリフルオレンの三重項状態は、これらの技術を用いて、三重項状態に起因する780nmにピークを示す強力な励起状態の吸収の特性によって十分に特徴付けられているKing,S.、Rothe,C.Monkman,A.Tripletbuildinanddecayofisolatedpolyspirobifluorenechainsindilutesolution.J.Chem.Phys.121、10803~10808頁2004年およびRothe,C.、King,S.M.、Dias,F.Monkman,A.P.Tripletexcitonstateandrelatedphenomenainthebeta-phaseofpoly9,9-dioctylfluorene.PhysicalReviewB702004年。したがって、ポリフルオレンの三重項集団の調査を780nmで実施することができるが、当業者は、この調査を他の発光材料に合わせて、それらの材料の励起状態の吸収特性に基づいて改変する方法を理解するだろう。図4は、本発明の一実施形態によるOLEDの構造を示す。OLEDは、透明ガラスまたはプラスチック基板1と、陽極2と、陰極4と、陽極2および陰極4の間に提供された発光層3とを含む。電荷輸送層、電荷注入層または電荷阻止層などのさらなる層は、陽極2および陰極の間に位置することができる。発光材料層3における使用に適した発光材料には、低分子、ポリマー材料およびデンドリマー材料、ならびにその組成物が含まれる。層3における使用に適した発光ポリマーには、ポリアリーレンビニレン、およびポリフルオレン、特に2,7-連結9,9ジアルキルポリフルオレンまたは2,7-連結9,9ジアリールポリフルオレンなどのポリアリーレン;ポリスピロフルオレン、特に2,7-連結ポリ-9,9-スピロフルオレン;ポリインデノフルオレン、特に2,7-連結ポリインデノフルオレン;ポリフェニレン、特にアルキルまたはアルコキシで置換されているポリ-1,4-フェニレンが含まれる。かかるポリマーは、例えば、Adv.Mater.2000年、12231737~1750頁およびその参考文献に開示されている。適切な発光ポリマーは、発光繰返し単位を含む発光ホモポリマーであってよく、または例えばWO00/55927に開示の通り、発光繰返し単位と、正孔輸送および/または電子輸送繰返し単位などのさらなる繰返し単位を含むコポリマーであってもよい。各繰返し単位は、ポリマーの主鎖または側鎖に提供される。本発明のデバイスにおいて発光材料として使用するためのポリマーは、好ましくは、例えば、Adv.Mater.2000年、12231737~1750頁およびその参考文献に開示されている通り、アリーレン繰返し単位から選択される繰返し単位を含む。例示的な第1の繰返し単位には、J.Appl.Phys.1996年、79、934頁に開示の1,4-フェニレン繰返し単位;欧州特許第0842208号に開示のフルオレン繰返し単位;例えばMacromolecules2000年、336、2016~2020頁に開示のインデノフルオレン繰返し単位;および例えば欧州特許第0707020号に開示のスピロフルオレン繰返し単位が含まれる。これらの繰返し単位のそれぞれは、任意選択により置換されている。置換基の例には、C1~20アルキルまたはアルコキシなどの可溶化基;フッ素、ニトロまたはシアノなどの電子求引基;およびポリマーのガラス転移温度Tgを増大する置換基が含まれる。特に好ましいポリマーは、任意選択により置換されている2,7-連結フルオレン、最も好ましくは式IVの繰返し単位を含む。式中、R1およびR2は、独立に、Hまたは置換基であり、R1およびR2は、連結されて、環を形成することができる。R1およびR2は、好ましくは、水素;任意選択により置換されているアルキル1つまたは複数の隣接していないC原子は、O、S、置換N、C=Oおよび-COO-で置き換えられていてよい;任意選択により置換されているアリールもしくはヘテロアリール、ならびに任意選択により置換されているアリールアルキルまたはヘテロアリールアルキルからなる群から選択される。より好ましくは、R1およびR2の少なくとも1つは、任意選択により置換されているC4~C20アルキル基またはアリール基を含む。R1またはR2が、アリールまたはヘテロアリールである場合、好ましい任意選択の置換基には、アルキル基が含まれる1つまたは複数の隣接していないC原子は、O、S、置換N、C=Oおよび-COO-で置き換えられていてよい。置換基R1およびR2以外のフルオレン単位の任意選択の置換基は、好ましくは、アルキル1つまたは複数の隣接していないC原子は、O、S、置換N、C=Oおよび-COO-で置き換えられていてよい、任意選択により置換されているアリール、任意選択により置換されているヘテロアリール、アルコキシ、アルキルチオ、フッ素、シアノおよびアリールアルキルからなる群から選択される。好ましくは、ポリマーは、前述のアリーレン繰返し単位およびアリールアミン繰返し単位、特に繰返し単位Vを含む。式中、Ar1およびAr2は、任意選択により置換されているアリール基またはヘテロアリール基であり、nは、1以上であり、好ましくは1または2であり、Rは、Hまたは置換基、好ましくは置換基である。Rは、好ましくはアルキルまたはアリールまたはヘテロアリール、最も好ましくはアリールまたはヘテロアリール、特にフェニルである。Rがアリールまたはヘテロアリールを含む場合を含み、式1の単位のアリール基またはヘテロアリール基のいずれかは、置換されていてよい。好ましい置換基は、アルキル1つまたは複数の隣接していないC原子は、O、S、置換N、C=Oおよび-COO-で置き換えられていてよい、任意選択により置換されているアリール、任意選択により置換されているヘテロアリール、アルコキシ、アルキルチオ、フッ素、シアノおよびアリールアルキルから選択される。好ましい置換基には、アルキル基およびアルコキシ基が含まれる。式1の繰返し単位のアリール基またはヘテロアリール基のいずれかは、直接結合または二価の連結原子もしくは連結基によって連結されていてもよい。好ましい二価の連結原子および連結基には、O、S、置換Nおよび置換されているCが含まれる。式1を満たす特に好ましい単位には、式1~3の単位が含まれる。式中、Ar1およびAr2は、先に定義の通りであり、Ar3は、任意選択により置換されているアリールまたはヘテロアリールである。存在する場合、Ar3の好ましい置換基には、アルキル基およびアルコキシ基が含まれる。アリールアミン繰返し単位は、好ましくは最大30mol、好ましくは最大20molの量で存在する。これらの百分率は、式Vの2つ以上のタイプの繰返し単位が使用される場合に、ポリマー中に存在するアリールアミン単位の総数に適用される。ポリマーは、電荷輸送または発光のために、ヘテロアリーレン繰返し単位を含むことができる。アンタントレンと発光材料の結合は、それに対応する混合系には利用できない分子内の三重項受容経路をもたらし得るので、アンタントレンを発光材料と混合する場合と比較して、より効率的な三重項受容をもたらすことができる。発光ポリマーが使用される場合、アンタントレンは、ポリマーの発光繰返し単位、ならびに/または存在することができるポリマーの任意の他の繰返し単位、例えば電子輸送繰返し単位および/もしくは正孔輸送繰返し単位に結合することができる。さらに結合は、処理上の理由から有益になり得る。例えば、アンタントレンの可溶性が低い場合、アンタントレンを、可溶性発光材料、特に可溶性発光ポリマーに結合させると、発光材料によってアンタントレン単位が溶液に組み込まれ、溶液処理技術を使用してデバイスを製造することができる。最後に、アンタントレン単位を発光材料と結合させることによって、デバイスの性能に有害になり得る、溶液処理されたデバイスにおける相分離効果を防止することができる。発光材料が、発光繰返し単位およびさらなる繰返し単位、例えば式Vの発光アミン繰返し単位および式IVのフルオレン繰返し単位を含む共役ポリマーである場合、ポリマー主鎖へのアンタントレン単位の共役例えば、フルオレン繰返し単位との共役によるによって、アンタントレン単位のT1エネルギー準位が低下し、したがって、エミッタ単位からアンタントレン単位に三重項励起子を移動させるエネルギーが起こりやすくなる。アンタントレン単位のT1エネルギー準位のこの低下により、アンタントレン単位を、このように共役していないアンタントレン単位と共に使用するには低すぎるT1準位を有する発光材料と併用することも可能になる。共役した発光ポリマーの好ましい調製方法は、金属錯体触媒の金属原子が、モノマーのアリール基またはヘテロアリール基と脱離基との間に挿入される金属挿入を含む。例示的な金属挿入法は、例えばWO00/53656に記載の鈴木重合、および例えば、T.Yamamoto、ElectricallyConductingAndThermallyStableπ-ConjugatedPolyarylenesPreparedbyOrganometallicProcesses、ProgressinPolymerScience1993年、17、1153~1205頁に記載の山本重合である。山本重合の場合は、ニッケル錯体触媒が使用され、鈴木重合の場合は、パラジウム錯体触媒が使用される。例えば、山本重合による線状ポリマーの合成では、2つの反応性ハロゲン基を有するモノマーが使用される。同様に、鈴木重合の方法によれば、少なくとも1つの反応基は、ボロン酸またはボロン酸エステルなどのホウ素誘導体基であり、他の反応基はハロゲンである。好ましいハロゲンは、塩素、臭素およびヨウ素、最も好ましくは臭素である。したがって、本願を通して示される繰返し単位は、適切な脱離基を担持するモノマーから導出され得ることが理解されよう。同様に、末端基または側鎖基は、適切な脱離基の反応によって、ポリマーに結合することができる。鈴木重合は、立体規則性のあるregioregularブロックコポリマーおよびランダムコポリマーを調製するために使用することができる。特に、ホモポリマーまたはランダムコポリマーは、1つの反応基がハロゲンであり、他の反応基がホウ素誘導体基である場合に調製することができる。あるいは、ブロックコポリマーまたは立体規則性のあるコポリマー、特にABコポリマーは、第1のモノマーの両方の反応基がホウ素であり、第2のモノマーの両方の反応基がハロゲンである場合に調製することができる。ハロゲン化物の代替として、金属挿入に関与することができる他の脱離基には、トシレート、メシレートおよびトリフレートを含む基が含まれる。発光層3は、発光ポリマーおよび三重項受容単位だけからなることができ、またはこれらの材料を、1つまたは複数のさらなる材料と組み合わせて含むことができる。特に、発光ポリマーは、正孔および/または電子輸送材料とブレンドすることができ、あるいは例えばWO99/48160に開示されている通り、正孔および/または電子輸送材料に共有結合することができる。発光コポリマーは、例えばWO00/55927および米国特許第6353083号に開示されている通り、発光領域と、正孔輸送領域および電子輸送領域の少なくとも一方とを含むことができる。正孔輸送領域および電子輸送領域の一方だけが提供される場合、エレクトロルミネセント領域によって、正孔輸送機能性および電子輸送機能性の他方を提供することもでき、例えば、前述のアミン単位は、正孔輸送と発光の両方の機能性を提供することができる。発光繰返し単位と、正孔輸送繰返し単位および電子輸送繰返し単位の一方または両方とを含む発光コポリマーは、米国特許第6353083号の通り、ポリマー主鎖に前記単位を提供することができ、またはポリマー主鎖からペンダント状態にあるポリマー側鎖基に前記単位を提供することができる。発光材料は、アンタントレン単位に対するそのS1およびT1エネルギー準位が前述の通りであるという条件で、任意の色を発光することができるが、発光材料は、好ましくは青色発光材料であり、特に、400~500nm、好ましくは430~500nmの範囲のピーク波長を有するフォトルミネセント発光を有する材料である。発光層3は、パターン化されていてよく、またはパターン化されていなくてもよい。パターン化されていない層を含むデバイスは、例えば照明光源として使用することができる。白色発光デバイスは、特にこの目的に適している。パターン化された層を含むデバイスは、例えば、アクティブマトリックスディスプレイまたはパッシブマトリックスディスプレイであってよい。アクティブマトリックスディスプレイの場合、パターン化されたエレクトロルミネセント層は、一般に、パターン化された陽極層およびパターン化されていない陰極と組み合わせて使用される。パッシブマトリックスディスプレイの場合、陽極層は、陽極材料の平行なストライプと、その陽極材料に垂直に配列されたエレクトロルミネセント材料および陰極材料の平行なストライプとから形成され、エレクトロルミネセント材料および陰極材料のストライプは、フォトリソグラフィによって形成された絶縁材料陰極分離材のストライプによって一般に分離されている。B.発光材料としてのアンタントレンアンタントレン化合物が発光材料として使用される場合、アンタントレン化合物のS1準位は、ホスト材料このホスト材料から一重項励起子を受け取るのS1準位よりも低い。好ましくは、式Iの単位は、青色の光を発光する。式Iの単位は、そのポリマーホスト材料と物理的に混合されるが、化学的に結合しない化合物であってよく、あるいは、式Iの単位は、そのホスト材料に化学的に結合することができ、その場合、式Iの単位は、ポリマー主鎖の繰返し単位として配することができ、または側鎖基もしくは末端基としてポリマーに結合することができる。式Iの適切な発光化合物、繰返し単位、側鎖基および末端基は、三重項受容材料に関して先に記載の通りである。驚くべきことに、本発明者らは、特に共役ポリマー主鎖中にアンタントレン単位を組み込むことによってアンタントレン単位を共役ポリマーに組み込んでも、特にアンタントレン単位がその2位および8位を介して連結されていれば、得られるポリマーの発光色は、赤色に著しくシフトしないことを見出した。特に、この赤色シフトは、一般に、わずか10nmまたは5nmである。可溶化置換基による置換基後のアンタントレンの色シフトは、可溶化置換基の位置を選択することによって回避することができる。この場合の適切なホスト材料には、フルオレンホモポリマーまたはフルオレン単位を含むコポリマー、およびアンタントレンエミッターの準位よりも高いS1準位を有する1つまたは複数のコモノマーの繰返し単位corepeatunitが含まれる。OLEDの例示的な材料、方法およびデバイスの構造を、以下により詳細に記載する。これらの材料、方法およびデバイスの構造は、式Iの単位を含む単位がエミッタ単位として機能するか、または実質的に発光しない三重項受容単位として機能するかに関わらず、式Iの単位を含むOLEDに適用することができることを理解されよう。正孔注入層伝導性有機材料または無機材料から形成することができる伝導性正孔注入層を、陽極2および発光層3の間に提供して、陽極から半導体ポリマーの1つまたは複数の層に正孔を注入するのに役立てることができる。ドープされた有機正孔注入材料の例には、任意選択により置換されているドープされたポリエチレンジオキシチオフェンPEDT、特に欧州特許第0901176号および欧州特許第0947123号に開示の通りポリスチレンスルホネートPSSなどの電荷平衡性ポリ酸でドープされたPEDT、ポリアクリル酸またはフッ素化スルホン酸、例えばNafion登録商標;米国特許第5723873号および米国特許第5798170号に開示のポリアニリン;ならびに任意選択により置換されているポリチオフェンまたはポリチエノチオフェンが含まれる。伝導性無機材料の例には、JournalofPhysicsD:AppliedPhysics1996年、2911、2750~2753頁に開示されているものなどの、VOxMoOxおよびRuOxなどの遷移金属酸化物が含まれる。電荷輸送層正孔輸送層は、陽極およびエレクトロルミネセント層の間に提供することができる。同様に、電子輸送層は、陰極およびエレクトロルミネセント層の間に提供することができる。同様に、電子阻止層は、陽極およびエレクトロルミネセント層の間に提供することができ、正孔阻止層は、陰極およびエレクトロルミネセント層の間に提供することができる。輸送層および阻止層は、組み合わせて使用することができる。そのHOMOおよびLUMO準位に応じて、単一層によって、正孔および電子の一方を輸送し、かつ正孔および電子の他方を阻止することができる。存在する場合、陽極2およびエレクトロルミネセント層3の間に位置する正孔輸送層は、好ましくは5.5eV以下、より好ましくは約4.8~5.5eVのHOMO準位を有する。HOMO準位は、例えばサイクリックボルタンメトリーによって測定することができる。存在する場合、エレクトロルミネセント層3および陰極4の間に位置する電子輸送層は、好ましくは約3~3.5eVのLUMO準位を有する。例えば、一酸化ケイ素もしくは二酸化ケイ素の層、または0.2~2nmの範囲の厚さを有する他の薄い誘電性の層が、エレクトロルミネセント層3および層4の間に提供される。電荷輸送材料として使用するためのポリマーは、式IVのフルオレン単位などのアリーレン単位および前述の他の単位を含むことができる。正孔輸送ポリマーは、アリールアミン繰返し単位、特に前述の式1~3の繰返し単位などの、式Vの繰返し単位を含むことができる。このポリマーは、ホモポリマーであってよく、または最大95mol、好ましくは最大70molの量のアリーレン繰返し単位を含むコポリマーであってもよい。これらの百分率は、式Vの2種類以上の繰返し単位が使用される場合に、ポリマー内に存在するアリールアミン単位の総数に適用される。電荷輸送単位は、ポリマー主鎖またはポリマー側鎖に提供することができる。陰極陰極4は、エレクトロルミネセント層に電子を注入することができる仕事関数を有する材料から選択される。陰極とエレクトロルミネセント材料との間に有害な相互反応が生じる可能性があるなどの他の因子も、陰極の選択に影響を及ぼす。陰極は、アルミニウム層などの単一材料からなることができる。あるいは、陰極は、複数の金属を含むことができ、例えばWO98/10621に開示のカルシウムおよびアルミニウムなどの、低仕事関数の材料および高仕事関数の材料の二層;WO98/57381、Appl.Phys.Lett.2002年、814、634頁およびWO02/84759に開示の元素バリウム;またはWO00/48258に開示の、電子注入の一助にするための金属化合物、特にアルカリ金属またはアルカリ土類金属の酸化物またはフッ化物、例えばフッ化リチウムの薄層;Appl.Phys.Lett.2001年、795、2001頁に開示のフッ化バリウム;ならびに酸化バリウムを含むことができる。デバイスに電子を効率的に注入するために、陰極は、好ましくは3.5eV未満、より好ましくは3.2eV未満、最も好ましくは3eV未満の仕事関数を有する。金属の仕事関数は、例えば、Michaelson、J.Appl.Phys.4811、4729頁、1977年に見ることができる。陰極は、不透明または透明であり得る。透明陰極は、アクティブマトリックスデバイスにおいて透明陽極を通過する発光が、発光性画素の下に位置する駆動回路によって少なくとも部分的に阻止されるので、アクティブマトリックスデバイスでは特に有利である。透明陰極は、十分に薄くて透明な電子注入材料の層を含む。一般に、この層の横伝導率は、その薄さの結果として低くなる。この場合、電子注入材料の層は、酸化インジウムスズなどの透明導電性材料のより厚い層と組み合わせて使用される。透明陰極デバイスには、透明陽極が不要であり当然のことながら、完全に透明なデバイスが望ましい場合を除く、したがってボトム発光デバイスに使用される透明陽極は、アルミニウム層などの反射材料の層で置き換えるか、または補充できることを理解されよう。透明陰極デバイスの例は、例えばGB2348316に開示されている。封止OLEDは、湿気および酸素に感受性が高い傾向がある。したがって基板は、好ましくは、デバイスへの湿気および酸素の侵入を防止するための良好なバリア特性を有する。基板は、一般にガラスであるが、特にデバイスの可撓性が望ましい場合には、代替の基板を使用することができる。例えば、基板は、プラスチック層とバリア層が交互になった基板を開示している米国特許第6268695号にみられるようなプラスチック、または欧州特許第0949850号に開示されている薄いガラスおよびプラスチックのラミネートを含むことができる。デバイスは、好ましくは、湿気および酸素の侵入を防止するための封止材encapsulant示さずで封止される。適切な封止材には、ガラスシート、二酸化ケイ素、一酸化ケイ素、窒化ケイ素などの適切なバリア特性を有するフィルム、または例えばWO01/81649に開示されているポリマーと誘電体が交互に積み重ねられたもの、または例えばWO01/19142に開示されている気密容器が含まれる。透明陰極デバイスの場合、一酸化ケイ素または二酸化ケイ素などの透明な封止層は、ミクロンレベルの厚さまで堆積することができるが、好ましい一実施形態では、かかる層の厚さは、20~300nmの範囲である。基板または封止材に浸透することができる任意の大気中の湿気および/または酸素を吸収するためのゲッター材料は、基板および封止材の間に堆積させることができる。溶液処理発光層3は、真空蒸着および溶媒中溶液からの堆積を含む任意の方法によって堆積させることができる。発光層が、ポリフルオレンなどのポリアリーレンを含む場合、溶液堆積に適した溶媒には、トルエンおよびキシレンなどのモノ-またはポリ-アルキルベンゼンが含まれる。特に好ましい溶液堆積技術には、印刷技術およびコーティング技術、好ましくはスピンコーティングおよびインクジェット印刷が含まれる。スピンコーティングは、特に、エレクトロルミネセント材料のパターン化が不要のデバイス、例えば照明適用または簡単なモノクロセグメントディスプレイに適している。インクジェット印刷は、特に、情報量の多いディスプレイ、特にフルカラーディスプレイに適している。デバイスは、第1の電極上にパターン化された層を提供し、単色モノクロデバイスの場合または複数色多色、特にフルカラーデバイスの場合の印刷のためにウェルを画定することによって印刷されるインクジェットであり得る。パターン化される層は、一般に、例えば欧州特許第0880303号に記載の通り、ウェルを画定するためにパターン化されるフォトレジスト層である。ウェルの代替として、パターン化された層内に画定されたチャネルに、インクを印刷することができる。特に、フォトレジストは、パターン化してチャネルを形成することができ、そのチャネルは、ウェルとは異なり、複数の画素上に広がり、チャネル端部で閉口していても開口していてもよい。他の溶液堆積技術には、浸漬コーティング、ロール印刷、ノズル印刷およびスクリーン印刷が含まれる。OLEDの複数の層が溶液処理によって形成される場合、当業者は、例えば1つの層を架橋した後、その後の層を堆積させることによって、または隣接する層の第1の層を形成する材料が、第2の層を堆積させるために使用される溶媒に溶解しないように、隣接する層の材料を選択することによって、隣接する層が混ざり合うのを防止するための技術を認識されよう。材料実施例1および2アンタントレン化合物1および2を、以下の合成法に従って調製した。この合成は、2位および8位における置換を示す。以下に示す通り、6,12位および/または4,10位においても類似の置換が提供され得る。材料実施例3アンタントレン化合物3を、以下の合成法に従って、市販のアンタントレンから出発して調製した。デバイス実施例以下の構造を有するデバイスを形成した。ITO/HIL/HTL/EL/MF/AlITOは、酸化インジウムスズ陽極を表し、HILは、PlextronicsInc.から形成された正孔注入層であり、HTLは、式IVのフルオレン繰返し単位および式Vのアミン繰返し単位を含むポリマーの正孔輸送層であり、ELは、1molのアンタントレン化合物3とブレンドした、式IVのフルオレン繰返し単位および式Vのアミン繰返し単位を含むエレクトロルミネセント層であり、MFは、フッ化金属であり、MF/Alの二層は、デバイスの陰極を形成する。図5に示す通り、このデバイスは、アンタントレン化合物が存在しない比較用デバイスのエレクトロルミネセンススペクトルと実質的に同一のエレクトロルミネセンススペクトルを有しており、このことは、アンタントレン化合物のS1エネルギー準位が、ポリマーの発光単位のS1エネルギー準位よりも高いことを示している。図6に示す通り、T50寿命すなわち、一定電流におけるデバイスの輝度が、その元の輝度の50に低下するのにかかる時間は、比較用デバイスの寿命とおよそ同じであるが、減衰曲線は著しく平坦である。特に、図7により詳細に示す通り、T90寿命は、比較用デバイスと比較して例示的デバイスの方がかなり長い。図8および9は、比較用デバイスと比較して、例示的デバイスの電流密度対電圧または外部量子効率対電圧の変化がほとんどないことを示す。本発明を、特定の例示的な実施形態に関して記載してきたが、本明細書に開示の特徴の様々な改変、変更および/または組合せは、以下の特許請求の範囲に記載の本発明の範囲から逸脱することなく、当業者に明らかになることを理解されよう。"